(57)【要約】【課題】不燃性に優れており、表面に形成される画像がより一層鮮明に見える画像用シートを提供する。【解決手段】表面に画像を形成するために用いられる不燃性の画像用シート３であって、ガラスからなる複数の単繊維を束ねたガラスヤーンを用いて織られた光透過性および光拡散性を有するガラスクロスからなる半透明のシート状体１１と、シート状体の表面にウレタン系樹脂をコーティングすることによって形成された第１層１２と、第１層の表面にアクリル塩ビ樹脂をバインダ樹脂としてコーティングすることによって形成された第２層１３とを有する。【選択図】      図１
2010042587.tif 000002
【特許請求の範囲】
【請求項１】
表面に画像を形成するために用いられる不燃性の画像用シートであって、
ガラスからなる複数の単繊維を束ねたガラスヤーンを用いて織られた光透過性および光拡散性を有するガラスクロスからなる半透明のシート状体と、
前記シート状体の表面にウレタン系樹脂をコーティングすることによって形成された第１層と、
前記第１層の表面にアクリル塩ビ樹脂をバインダ樹脂としてコーティングすることによって形成された第２層と、
を有してなることを特徴とする不燃性の画像用シート。
【請求項２】
表面に画像を形成するために用いられる不燃性の画像用シートであって、
ガラスからなる複数の単繊維を束ねたガラスヤーンを用いて織られた光透過性および光拡散性を有するガラスクロスからなる半透明のシート状体と、
前記シート状体の表面に、ブルーミングのための青色顔料を含むウレタン系樹脂をコーティングすることによって形成された第１層と、
前記第１層の表面に、三酸化アンチモンを防炎剤として含んでアクリル塩ビ樹脂を主成分とするバインダ樹脂をコーティングすることによって形成された第２層と、
を有してなることを特徴とする不燃性の画像用シート。
【請求項３】
前記第２層の表面に、酸化チタンおよびシリカを含んでアクリル塩ビ樹脂を主成分とするバインダ樹脂をコーティングすることによって形成された第３層を有してなる、
請求項２記載の不燃性の画像用シート。
【請求項４】
前記第２層は、織られたガラスクロスの山の部分および谷の部分においてほぼ均一な厚さに形成されている、
請求項２または３記載の不燃性の画像用シート。
【請求項５】
最上層である前記第２層または第３層の表面に、静電防止剤をコーティングすることによって静電防止層が形成されている、
請求項２または３記載の不燃性の画像用シート。
【請求項６】
直径４ないし９μｍの単繊維を複数用いて１０乃至４０ＴＥＸのガラスヤーンとし、これを縦糸および横糸として用いて平織りすることによって、前記ガラスクロスが形成されている、
請求項２ないし５のいずれかに記載の不燃性の画像用シート。
【請求項７】
請求項１ないし６のいずれかに記載の不燃性の画像用シートの表面および裏面の両方に、互いに同じ画像からなる画像層が形成されている、
ことを特徴とする透過光用の画像シート。
【発明の詳細な説明】
【技術分野】
【０００１】
本発明は、不燃性の画像用シート、およびそれを用いた透過光用の画像シートに関する。
【背景技術】
【０００２】
従来より、駅の構内、ホテルやデパートの室内壁面に、宣伝広告のための種々のサイズの画像パネルがしばしば取り付けられる。通常、このよな画像パネルは、画像が形成された画像シートを適当なパネル枠に取り付け、画像シートの背面から蛍光灯やＥＬ（エレクトリックルミネッセンスライト）などによって照明を行う。観察者は、照明による透過光によって画像を鮮明に見ることができる。
【０００３】
従来においては、このような画像シートとして、ポリエステルからなる半透明のフィルムを支持体とし、その両面にインクジェットプリンタなどを用いて画像を印刷することによって画像を形成したものが用いられている。また、感光乳剤を塗布してなる印画フィルムを用い、その感光乳剤層に画像を焼付けて現像したものも用いられている（特許文献１）。また、写真性に優れる改良されたポリエステル支持体も提案されている（特許文献２）。
【０００４】
また、ポリエステルからなる透明の樹脂フィルム層と、樹脂フィルム層の一方の表面に形成された第１の画像層と、第１の画像層の表面に形成された乳白層と、乳白層の表面に形成された第２の画像層とを有する画像シートも提案されている（特許文献３）。
【０００５】
しかし、これら従来の画像シートでは、支持体がポリエステルなどの合成樹脂からなるフィルムであるので、可燃性であり、防火および防炎の上で問題があった。
【０００６】
この問題に対して、ガラスからなる複数の単繊維を束ねたガラスヤーンを縦糸および横糸として用いて平織りされた光透過性および光拡散性を有するガラスクロスを用いた画像シートを、本出願人は先に提案した（特許文献４）。
【０００７】
この特許文献４の画像シートによると、ガラスクロスをベース層として用いるので、不燃性となり、防火上および防炎上の問題が解消する。
【特許文献１】特開昭５９−２２２８３５
【特許文献２】特開２００１−３４２２４５
【特許文献３】特開２００５−１３２０９０
【特許文献４】特開２００７−２０３７２４
【発明の開示】
【発明が解決しようとする課題】
【０００８】
しかし、上に述べた特許文献４においては、ガラスクロスにコーティングされた樹脂層において改善すべき点があった。つまり、画像用シートの不燃性をさらに信頼性の高いものとし、表面に形成される画像がより一層鮮明に見える画像用シートが望まれている。
【０００９】
本発明は、上述の問題に鑑みてなされたもので、不燃性に対する信頼性が一層高くなり、表面に形成される画像がより一層鮮明に見える画像用シートおよび透過光用の画像シートを提供することを目的とする。
【課題を解決するための手段】
【００１０】
本発明の一形態に係る画像用シートは、表面に画像を形成するために用いられる不燃性の画像用シートであって、表面に画像を形成するために用いられる不燃性の画像用シートであって、ガラスからなる複数の単繊維を束ねたガラスヤーンを用いて織られた光透過性および光拡散性を有するガラスクロスからなる半透明のシート状体と、前記シート状体の表面にウレタン系樹脂をコーティングすることによって形成された第１層と、前記第１層の表面にアクリル塩ビ樹脂をバインダ樹脂としてコーティングすることによって形成された第２層と、を有してなる。
【００１１】
また、本発明の一形態に係る画像用シートは、ガラスからなる複数の単繊維を束ねたガラスヤーンを用いて織られた光透過性および光拡散性を有するガラスクロスからなる半透明のシート状体と、前記シート状体の表面に、ブルーミングのための青色顔料を含むウレタン系樹脂をコーティングすることによって形成された第１層と、前記第１層の表面に、三酸化アンチモンを防炎剤として含んでアクリル塩ビ樹脂を主成分とするバインダ樹脂をコーティングすることによって形成された第２層と、を有してなる。
【発明の効果】
【００１２】
本発明によると、不燃性に対する信頼性が一層高くなり、表面に形成される画像がより一層鮮明に見える画像用シートを提供することができる。
【発明を実施するための最良の形態】
【００１３】
〔第１の実施形態〕
図１は本発明に係る第１の実施形態の画像用シート３の一部を示す断面図、図２はベース層１１の製造方法を説明するための図、図３はガラスクロスＧＣの斜視図、図４はガラスクロスＧＣの形状を示したシート状体１１の断面図である。
【００１４】
図１において、画像用シート３は、シート状体１１、第１層１２、第２層１３、第３層１４、および第４層１５からなる。
【００１５】
シート状体１１は、ガラスからなる複数の単繊維を束ねたガラスヤーンを用いて織られた光透過性および光拡散性を有するガラスクロスからなる半透明のものである。ガラスクロスは、例えば、直径４ないし９μｍの単繊維、例えば直径４μｍ、または直径９μｍの単繊維を、複数用いて１０乃至４０ＴＥＸのガラスヤーンとし、これを縦糸および横糸として用いて平織りすることによって形成される。                                          
【００１６】
ここで、光透過性は、外部からの照明光が実用的な効率でシート状体１１を透過して、観察者が十分な明るさで画像を観察できる程度に有していればよい。また、光拡散性は、照明光の光源が透けて見えたりすることのないよう、照明光がシート状体１１の内部で適当に拡散し、シート状体１１の面が一様な明るさとなる程度であればよい。
【００１７】
シート状体１１の厚さは、数十ミクロン〜数百ミクロン程度、例えば１００ミクロン程度である。シート状体１１が厚くなるにしたがって光透過性が低下するので、背面からの照明光が十分に透過する程度で且つ適当な光拡散性を持つ程度の厚さとするのが好ましい。
【００１８】
シート状体１１はガラスクロスからなるので、すりガラスのように半透明であり、乳白色がかっており、向こう側は透けては見えない。つまり、シート状体１１は、それ自体が従来からの乳白色層および光拡散層として機能する。この点において、従来から種々存在するガラスファイバー製の不透明な布とは異なる。シート状体１１の縦横のサイズは、画像用シート３の用途または使用目的に応じて種々の大きさとすることができる。シート状体１１の製造方法については後で詳しく説明する。
【００１９】
第１層１２は、ブルーミングのための青色顔料（ブルー顔料）を含むウレタン系樹脂を、シート状体１１の表面にコーティングすることによって形成されたものである。
【００２０】
すなわち、ウレタン系樹脂として、一液ウレタンを用いることができ、これをバインダ樹脂として用いる。ウレタン系樹脂は、例えば、４ｇ／ｍ2 程度とし、これをシート状体１１に含浸させる。ウレタン系樹脂によって、シート状体１１の結束を図ってほつれ止めを行う。
【００２１】
ブルーミングのための青色顔料として、例えば、洗剤の蛍光染料のようなものを用いる。ブルーミングを行うことにより、画像用シート３の色温度を調整することができ、インクジェットプリンタによる画像の印刷を行うためのメディアとして用いる場合に、最適な白さを出すことができる。
【００２２】
なお、ガラスクロスＧＣは、澱粉で繊維を巻いたままコーティングするのが好ましい。その理由は、ガラス繊維はアルカリに弱く洗浄が簡単ではないので、ヒートクリーニングにかけた場合にはガラスの強度が落ちるなどの問題が生じて好ましくない。
【００２３】
第２層１３は、三酸化アンチモンを防炎剤として含み、アクリル塩ビ樹脂を主成分とするバインダ樹脂を、第１層１２の表面またはシート状体１１の表面にコーティングすることによって形成されたものである。
【００２４】
すなわち、有機質の塩化ビニール−アクリル共重合樹脂を、例えば１４．４ｇ／ｍ2 程度とし、防炎剤としての三酸化アンチモンを、例えば１．６ｇ／ｍ2 程度とした組成物を、塩化ビニール−アクリル共重合樹脂系塗料として第１層１２の上に塗布する。塩化ビニール−アクリル共重合樹脂は、アクリル樹脂と塩化ビニール樹脂とを、例えば重量比で３対７程度に混合したものである。具体的には、有機質の塩化ビニール−アクリル共重合樹脂を１４．４ｇ／ｍ2 とした場合には、アクリル樹脂は４．３ｇ／ｍ2 、塩化ビニール樹脂は１０．１ｇ／ｍ2 とする。なお、第２層１３は、第１層１２が形成されたシート状体１１の両面に形成される。
【００２５】
第２層１３は、アクリル樹脂を含んでおり、これによって、画像用シート３の光透過度が向上する。
【００２６】
第３層１４は、酸化チタンおよびシリカを含んでアクリル塩ビ樹脂を主成分とするバインダ樹脂を、第２層１３の表面にコーティングすることによって形成されたものである。
【００２７】
すなわち、第３層１４の材料として、第２層１３と同様な塩化ビニール−アクリル共重合樹脂系塗料が用いられ、これに、無機質充填剤として、三酸化チタン、シリカ（二酸化ケイ素）などを含有させる。
【００２８】
例えば、有機質の塩化ビニール−アクリル共重合樹脂を、例えば１１．８ｇ／ｍ2 程度とし、防炎剤としての三酸化アンチモンを、例えば１．６ｇ／ｍ2 程度とし、三酸化チタンおよびシリカなどの無機質充填剤を、例えば１０．７ｇ／ｍ2 程度とした組成物を、塩化ビニール−アクリル共重合樹脂系塗料として、これを第２層１３の上に塗布する。なお、第３層１４は、第２層１３が形成されたシート状体１１の両面に形成される。
【００２９】
第３層１４を形成することにより、画像用シート３の光透過度がさらに向上する。
【００３０】
第３層１４の表面にさらにウレタン系樹脂を塗布することにより、表面の光沢が一層良好となる。
【００３１】
第４層１５は、これまでの最上層である第３層１４の表面に、静電防止剤をコーティングすることによって形成されている。
【００３２】
図２（Ａ）において、ガラスヤーンを構成する単繊維ＴＳとして、直径４乃至９μｍ程度の単繊維を用いる。
【００３３】
そして、このような単繊維ＴＳを複数本用い、図２に（Ｂ）にその断面を示すように、１０乃至４０ＴＥＸ（番手）のガラスヤーンＧＹとする。つまり、単繊維ＴＳを、その太さにもよるが、１００〜４００本程度用いてガラスヤーンＧＹとする。なお、ＴＥＸ（番手）は、長さ１Ｋｍ当たりの重量を示す。
【００３４】
具体的には、例えば、直径７μｍの単繊維ＴＳを２００本用い、２２．５ＴＥＸのガラスヤーンＧＹとする。他の具体例では、直径９μｍの単繊維ＴＳを２００本用い、３３．７ＴＥＸのガラスヤーンＧＹとする。さらに他の具体例では、直径６μｍの単繊維ＴＳを４００本用い、３３．７ＴＥＸのガラスヤーンＧＹとする。さらに他の具体例では、直径５μｍの単繊維ＴＳを４００本用い、２２．５ＴＥＸのガラスヤーンＧＹとする。その他、単繊維ＴＳの太さ、本数、ＴＥＸについて種々の組み合わせが可能である。
【００３５】
なお、単繊維ＴＳとして少し細い直径３μｍのものを使用した場合には、ガラスクロスＧＣの強度を増すことができるが、アスベストと同様に血管の中に入ることがあるので好ましくない。
【００３６】
ガラスヤーンＧＹの断面形状は、当初は円形または楕円形であるが、後で織ることによる加圧力により偏平な形状となる。なお、複数の単繊維ＴＳをガラスヤーンＧＹとして束ねるに際して、結合剤としてでんぷん系ののりを含浸させてもよい。
【００３７】
ガラスヤーンＧＹを原糸として用い、図２（Ｃ）（Ｄ）および図３に示すように、平織（Plain ）によって織物であるガラスクロスＧＣとする。平織では、その平面視が図２（Ｄ）に示されるように、縦糸と横糸とが１本ごとに交錯している。通常、目あきとはせず、密なものとする。しかし、多少の目あきとすることも可能である。縦糸として、ガラスヤーンＧＹを密度５０〜７０本／２５ｍｍとし、横糸として、密度５０〜７０本／２５ｍｍとする。具体的には、例えば、縦糸は密度６０本／２５ｍｍ、横糸は密度５７本／２５ｍｍとする。
【００３８】
平織によって織物（ガラスクロスＧＣ）とした後に、上に述べたようにウレタン系樹脂をコーティングして第１層１２を形成する。このコーティングにおいて、塗布の後に、ヘラ状のナイフなどを用いて表面をスクイズし、表面を滑らかに仕上げておいてもよい。また、グラビア印刷のような輪転シリンダを用いてコーティングを行ってもよい。
【００３９】
コーティングによって、バインダ樹脂が、平織りされた織物の目の隙間にしみ込む。つまり、図４に示すように、バインダ樹脂は、織物の谷の部分に多く塗布され、一部が織物の山の部分にも薄く塗布される。例えば、織物の谷の部分の約８０％程度が第１層１２によって埋まる。したがって、織物の山の部分においては、第１層１２は厚さが薄く、または第１層１２が途切れて織物の山の表面が露出する場合もあるので、その上に第２層１３が形成される。
【００４０】
つまり、第２層１３は、第１層１２の上に重ねてコーティングされるので、ガラスクロスＧＣの山の部分および谷の部分においてほぼ均一な厚さに形成される。
【００４１】
このように、ガラスヤーンＧＹを用いて平織りしてガラスクロスＧＣとすることによって、不燃性の画像用シート３を製造することができる。密な平織りとすることによって糸目が目立つことなく、一様な光拡散性が得られる。第３層１４を形成することによって光透過性が一層向上する。なお、第３層１４を省略することも可能である。また、適当な光透過性と光拡散性が得られれば、平織りでなく他の織り方で織ってもよい。
【００４２】
また、第２層１３および第３層１４には、防炎剤である三酸化アンチモンを含んでおり、不燃性に優れる。また、第３層１４に含まれる酸化チタンは、白色顔料として機能し、画像用シート３の色を白色またはグレイに保つ。シリカは、光拡散材として機能する。
【００４３】
通常、酸化チタンおよびシリカは、パウダー状であり、その粒径の大きさは５〜４０μｍである。しかし、パウダーの大きさおよび配分および粒径などは、画像用シート３の表面に形成する画像の特性、とりわけインクジェットプリンタを用いて画像を形成する場合のインク特性に応じ、この範囲内で、またはこの範囲を越えて、適切な値のものが用いられる。
【００４４】
なお、画像用シート３を構成する各材料の重量の例を示すと、ガラスクロスＧＣが１０５ｇ／ｍ2 程度、三酸化アンチモンが３．２ｇ／ｍ2 程度、酸化チタンおよびシリカが１０．７ｇ／ｍ2 程度、塩化ビニール−アクリル共重合樹脂が２６．２ｇ／ｍ2 程度、ウレタン系樹脂が４ｇ／ｍ2 程度である。この場合に、合計は１４９ｇ／ｍ2 程度となり、その内、無機分が１１８．９ｇ／ｍ2 程度（７９．７％）、有機分が１１．８ｇ／ｍ2 程度（７．９％）、塩化ビニール分が１８．４ｇ／ｍ2 程度（１２．３％）となる。
【００４５】
なお、このような各材料の割合は、適宜変更調整することができる。例えば、上に述べた割合に対してプラスマイナス２０％程度の範囲で増減してもよい。
【００４６】
上に述べた画像用シート３によると、不燃性に対する信頼性が一層高くなり、表面に形成される画像が従来よりもより一層鮮明に見える。
【００４７】
ところで、ガラスクロスＧＣの表面の凹凸や、第１層１２および第２層１３の粒径によりもたらされる凹凸が、画像用シート３の表面で光の乱反射を生起させることがある。その場合には、低溶剤インクなどではコントラストが低下し、発色性が良好ではなくなる。
【００４８】
本実施形態の画像用シート３では、第１層１２にウレタン系樹脂を含ませることによって、トッピングコートを行い、描画されたインクに光沢をだすようになる。これにより、インクの発色と高精細な印字が高められている。因みに、ウレタン樹脂をアクリル塩ビの中に加えても光沢は出ない。
【００４９】
また、ガラスクロスＧＣは、静電気を帯びやすく、静電気を帯びるとインクジェットプリンタのインクの着弾点を不正碓にしてしまう。本実施形態の画像用シート３では、静電防止剤をコーティングすることにより第４層１５を形成しており、これにより静電気の影響が防止されている。しかし、第４層１５を省略することも可能である。
【００５０】
なお、上に述べた画像用シート３において、シート状体１１の裏面、つまり第１層１２が形成された側と反対側の面に、接着剤を塗布し、その上に剥離ようの離形フィルムを貼り付けておいてもよい。
【００５１】
また、上の実施形態の画像用シート３によると、画像用シート３の両方の面、つまり表面および裏面に、インクジェットプリンタなどによって画像を鮮明に形成することができる。
【００５２】
その場合に、画像用シート３の表面および裏面に、互いに同じ画像からなる画像層（第１の画像層および第２の画像層）を形成すると、透過光用の画像シートとすることができる。
〔第２の実施形態〕
図５は本発明に係る透過光用の画像シート１の一部を示す断面図である。
【００５３】
図６において、画像シート１は、画像用シート３、およびその両面に形成された第１の画像層２１および第２の画像層２２からなる。
【００５４】
第１の画像層２１は、支持体である画像用シート３の一方の表面に形成された第１の画像からなる。第１の画像層２１の形成に当たっては種々の方法によることができる。例えば、インクジェットプリンタにより不透明のインクを用いて、第１の画像の印刷を行う。または、電子写真方式のプリンタによりトナーを用いて印刷を行う。または、予め写真乳剤層を形成しておき、第１の画像を露光して現像する。第１の画像層２１は、モノクロ画像またはカラー画像とすることができる。
【００５５】
第２の画像層２２は、第１の画像層２１と同様にして形成される。第２の画像層２２と第１の画像層２１とは、互いの画像の位置が重なるよう、同じ画像データによって同じ位置に印刷すればよい。
【００５６】
また、それら第１の画像層２１および第２の画像層２２の表面に、適当な樹脂コーティングなどによって保護層を形成してもよい。
【００５７】
このように構成された画像シート１では、裏側から入射してくる照明のための光（矢印Ｍ２方向からの光）が透過可能であり、画像用シート３において光が適当に拡散し且つ透過し、透過した照明光によって第２の画像層２２と第１の画像層２１との重なった画像が、表側において明るく鮮明に表示される。
【００５８】
また、表側から入射してくる自然光または照明のための光（矢印Ｍ１方向からの光）が画像用シート３の表面によって反射可能であり、反射した光によって、第１の画像層２１の画像が、表側において明るく鮮明に表示される。
【００５９】
つまり、画像用シート３が乳白色層および光拡散層のように機能することによって、反射光および透過光のいずれによっても、第１の画像層２１および第２の画像層２２による画像が鮮明に表示される。
【００６０】
なお、第１の画像層２１および第２の画像層２２の画像の濃度は、照明光の強さ、自然光の強さ、使用環境、使用目的などに応じて、画像ができるだけ鮮明に見えるように調整すればよい。
【００６１】
このように、画像シート１によると、画像用シート３がガラスヤーンを織って形成されたガラスクロスＧＣからなるので、不燃性に優れており、画像シート１の全体としても不燃性である。または難燃性であり、少なくとも不燃性や難燃性に優れる。
【００６２】
また、画像用シート３はガラスクロスＧＣからなるので、伸縮性が極めて少なく、画像シート１の取り付けのためにかかる張力や日光が当たることによる温度変化などによって画像の歪むことが極めて少ない。また、画像用シート３の全体が適当な可撓性を持ち、軽量であり、且つガラス板のように破損することがないので、取り扱いが容易である。ローラによる巻き取りにも適する。また、画像用シート３は、平面性が良く、皺がよらず、低温でもカチカチになることがなく、画像の再現性が良い。
【００６３】
上に述べた実施形態において、酸化チタン、シリカ、アクリル塩ビ樹脂、三酸化アンチモン、ウレタン系樹脂などの配合は、種々変更することができる。例えば、上に述べた配合の範囲に対し、必要に応じて、さらに４〜２０％程度増加させてもよい。
【００６４】
上に述べた種々の実施形態において、その全体または各部の構造、形状、寸法、個数、材質、組成、および画像の内容などは、本発明の趣旨に沿って適宜変更することができる。                                                                              
【図面の簡単な説明】
【００６５】
【図１】本発明に係る第１の実施形態の画像用シートの一部を示す断面図である。
【図２】ベース層の製造方法を説明するための図である。
【図３】ガラスクロスの斜視図である。
【図４】ガラスクロスの形状を示したシート状体の断面図である。
【図５】本発明に係る透過光用の画像シートの一部を示す断面図である。
【符号の説明】
【００６６】
１  画像シート
３  画像用シート
１１  シート状体
１２  第１層
１３  第２層
１４  第３層
１５  第４層（静電防止層）
２１  第１の画像層
２２  第２の画像層
ＧＣ  ガラスクロス
ＧＹ  ガラスヤーン
ＴＳ  単繊維
【図１】
2010042587.tif 000003
【図２】
2010042587.tif 000004
【図３】
2010042587.tif 000005
【図４】
2010042587.tif 000006
【図５】
2010042587.tif 000007